(57)【要約】【課題】正常に使用されている状態においては、導電性を低下させない一方で、過充電又は過放電がされている状態においては、電流を遮断して過充電又は過放電を停止させることができる、全固体電池を提供する。【解決手段】集電体層、活物質層、及び固体電解質層を具備している、全固体電池であって、集電体層が、アルミニウム層であり、かつ集電体層がタブ部を有し、かつタブ部の表面に、酸化カルシウム層が存在している、全固体電池。【選択図】図１
2017045594.tif 000002
【特許請求の範囲】
【請求項１】
集電体層、活物質層、及び固体電解質層を具備している、全固体電池であって、
前記集電体層が、アルミニウム層であり、かつ
前記集電体層がタブ部を有し、かつ前記タブ部の表面に、酸化カルシウム層が存在している、
全固体電池。
【発明の詳細な説明】
【技術分野】
【０００１】
本発明は、全固体電池に関する。
【背景技術】
【０００２】
近年、高電圧及び高エネルギー密度を有する電池としてリチウム電池が実用化されている。リチウム電池の用途が広い分野に拡大していること及び高性能の要求から、リチウム電池の更なる性能向上のために様々な研究が行われている。
【０００３】
性能向上の１つとして、安全性の向上が挙げられる。より具体的には、電池の過充電又は過放電がされたときに、電流を遮断して電池の過熱を防止する必要がある。この目的を達するために、種々の試みがされている。
【０００４】
特許文献１では、電極活物質層中に、温度上昇によって膨張する多孔性ポリマー等の多孔質材料が挿入されている、電池が開示されている。この電池においては、多孔質材料の細孔に電解液が入り込んでおり、過電流が流れると、多孔質材料が局所的に膨張し、その膨張した部分において電解液を排出させて過電流を遮断する。
【０００５】
また、電解液の代わりに固体電解質層を備えた全固体電池を実用化するための研究も行われている。この全固体電池は、従来用いられてきた非水電解液系のリチウム電池と異なり、電解液を用いない。したがって、この全固体電池は、非水電解液を用いる場合の安全性向上のために必要なシステムを簡略化し得て、構造の自由度が増し補器の数を減らすことができる等の多くの利点を有し得るため、実用化が期待されている。この全固体電池についても、安全性の向上のための試みがされている。
【０００６】
特許文献２では、正極又は負極集電箔と同一の材料を細線状にしたヒューズが設けられている、全固体電池を開示している。この電池においては、過電流が流れると、ジュール熱によりこのヒューズが溶断し、それによって過電流を遮断する。
【先行技術文献】
【特許文献】
【０００７】
【特許文献１】特開２００１−２２９９１２号公報
【特許文献２】特開２０１５−０２６５５５号公報
【発明の概要】
【発明が解決しようとする課題】
【０００８】
特許文献２の全固体電池におけるヒューズは、電流経路中における抵抗となるため、これによって電池の内部抵抗が増加し、導電性が低下する。
【０００９】
したがって、正常に使用されている状態においては、導電性を低下させない一方で、過充電又は過放電がされている状態においては、電流を遮断して過充電又は過放電を停止させることができる、全固体電池を開発する必要性が存在する。
【課題を解決するための手段】
【００１０】
本発明者らは、鋭意検討したところ、以下の手段により上記課題を解決できることを見出して、本発明を完成させた。すなわち、本発明は、下記のとおりである：
集電体層、活物質層、及び固体電解質層を具備している、全固体電池であって、
上記集電体層が、アルミニウム層であり、かつ
上記集電体層がタブ部を有し、かつ上記タブ部の表面に、酸化カルシウム層が存在している、
全固体電池。
【発明の効果】
【００１１】
本発明によれば、正常に使用されている状態においては、導電性を低下させない一方で、過充電又は過放電がされている状態においては、電流を遮断して過充電又は過放電を停止させることができる、全固体電池を提供することができる。
【図面の簡単な説明】
【００１２】
【図１】図１は、本発明の全固体電池の概略図である。図１（ａ）は、本発明の全固体電池の概略上面図を示し、図１（ｂ）は、本発明の全固体電池の概略断面図を示す。
【発明を実施するための形態】
【００１３】
《全固体電池》
本発明の全固体電池（１００）は、図１（ａ）及び（ｂ）に示すように、集電体層（１０ａ、１０ｂ）、集電体層（１０ａ、１０ｂ）上に形成される活物質層（２０ａ、２０ｂ）、及び活物質層（２０ａ、２０ｂ）間に形成される固体電解質層を具備している。この集電体層（１０ａ）又は（１０ｂ）の少なくともどちらか一方は、アルミニウム層である。また、この集電体層（１０ａ）のタブ部（１２）の表面には、酸化カルシウム層（１４）が存在している。
【００１４】
アルミニウム層である集電体層と酸化カルシウム層とを組み合わせることによって、正常に使用されている状態においては、導電性を低下させない一方で、過充電又は過放電がされている状態においては、集電体層のタブ部で電流を遮断し、過充電又は過放電を停止させることができる。
【００１５】
理論に拘束されることを望まないが、本発明の全固体電池においては、過充電又は過放電によって電極の温度が上昇すると、活物質層及び／又は固体電解質層に含まれる水分が蒸発し、その水分が以下の反応によって、酸化カルシウムと反応して、水酸化カルシウムを生成すると考えられる。
ＣａＯ＋Ｈ２Ｏ→Ｃａ（ＯＨ）２            （１）
【００１６】
次いで、この水酸化カルシウムと、集電体層のアルミニウムが以下のように反応して、絶縁体であるＣａＯ・Ａｌ２Ｏ３が、電極の厚み方向にわたって形成されることによって、電流が遮断されると考えられる。
２Ａｌ＋３Ｃａ（ＯＨ）２→３ＣａＯ・Ａｌ２Ｏ３＋３Ｈ２↑          （２）
【００１７】
以下では、本発明の全固体電池の各構成要素について説明する。
【００１８】
〈集電体層〉
集電体層としては、正極集電体層又は負極集電体層を挙げることができる。特に、本発明の集電体層は、タブ部を有し、かつアルミニウム層である。
【００１９】
アルミニウム層は、アルミニウム、又はアルミニウムと各種金属、例えば、銀、銅、金、ステンレス鋼、若しくはチタン等との合金を原材料とする層であることができる。
【００２０】
〈酸化カルシウム層〉
酸化カルシウム層は、正極及び／又は負極側の集電体層のタブ部の表面に存在している。また、酸化カルシウム層は、集電体の片面又は両面に存在していてもよい。酸化カルシウム層は、酸化カルシウム、及び随意にバインダーを含有している。
【００２１】
バインダーとしては、特に限定されないが、ポリマー樹脂、例えば、ポリフッ化ビニリデン（ＰＶｄＦ）、ブタジエンゴム（ＢＲ）、若しくはスチレンブタジエンゴム（ＳＢＲ）等、又はこれらの組合せを挙げることができる。
【００２２】
酸化カルシウム層の積層は、例えば上記の酸化カルシウム及び随意のバインダーを、非水溶媒に溶解させて酸化カルシウム用スラリーを作製し、これを塗工することにより行うことができる。この溶媒としては、限定されないが、ヘプタン等が挙げられる。
【００２３】
また、酸化カルシウム層の積層は、限定されないが、転動流動式コーティング、スパッタリング、蒸着、イオンプレーティング、めっき、静電噴霧法等によっても行うことができる。
【００２４】
酸化カルシウム層は、酸化カルシウム層及びアルミニウム層の存在によって生じる絶縁体が、過電流を遮断できるように積層させることが好ましい。より具体的には、図１（ａ）に示すように、酸化カルシウム層（１４）は、集電体層（１０ａ）のタブ部（１２）の幅方向に塗り残しがないように積層させることが好ましい。
【００２５】
〈活物質層〉
活物質層は、集電体層上に積層されている。また、活物質層としては、正極活物質層及び負極活物質層を挙げることができる。
【００２６】
（正極活物質層）
正極活物質層は、正極活物質、並びに随意に導電助剤、バインダー、及び電解質を含有している。
【００２７】
正極活物質の原材料としては、マンガン、コバルト、ニッケル及びチタンから選ばれる少なくとも１種の遷移金属及びリチウムを含む金属酸化物、例えば、コバルト酸リチウム（ＬｉＣｏＯ２）、ニッケル酸リチウム（ＬｉＮｉＯ２）、マンガン酸リチウム（ＬｉＭｎ２Ｏ４）、若しくはニッケルコバルトマンガン酸リチウム（Ｌｉ１＋ｘＮｉ１／３Ｍｎ１／３Ｃｏ１／３Ｏ２）等、Ｌｉ１＋ｘＭｎ２−ｘ−ｙＭｙＯ４（式中ＭはＡｌ、Ｍｇ、Ｃｏ、Ｆｅ、Ｎｉ、Ｚｎからなる群より選択される一種以上の元素）で表される組成の異種元素置換Ｌｉ−Ｍｎスピネル、チタン酸リチウム（ＬｉｘＴｉＯｙ）、リン酸金属リチウム（ＬｉＭＰＯ４、式中ＭはＦｅ、Ｍｎ、Ｃｏ、Ｎｉ）、又はこれらの組合せを挙げることができる。
【００２８】
正極活物質は、リチウムイオン電導性能を有し、かつ活物質又は固体電解質と接触しても流動しない被覆層の形態を維持し得る物質で被覆されていてもよい。具体的には、正極活物質は、例えばＬｉＮｂＯ３、Ｌｉ４Ｔｉ５Ｏ１２、Ｌｉ３ＰＯ４等で被覆されていてもよい。
【００２９】
導電助剤としては、炭素材、例えば、ＶＧＣＦ（気相成長法炭素繊維、Ｖａｐｏｒ  Ｇｒｏｗｎ  Ｃａｒｂｏｎ  Ｆｉｂｅｒ）、アセチレンブラック、ケッチェンブラック、若しくはカーボンナノチューブ等、又はこれらの組合せを挙げることができる。
【００３０】
バインダーとしては、特に限定されないが、ポリマー樹脂、例えば、ポリフッ化ビニリデン（ＰＶｄＦ）、ブタジエンゴム（ＢＲ）、若しくはスチレンブタジエンゴム（ＳＢＲ）等、又はこれらの組合せを挙げることができる。
【００３１】
電解質としては、特に限定されないが、リチウム二次電池の固体電解質として利用可能な材料を用いることができる。電解質、特に、固体電解質としては、硫化物系非晶質固体電解質、例えば、７５Ｌｉ２Ｓ−２５Ｐ２Ｓ５、８Ｌｉ２Ｏ・６７Ｌｉ２Ｓ・２５Ｐ２Ｓ５、Ｌｉ２Ｓ、Ｐ２Ｓ５、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−Ｌｉ２Ｓ−Ｐ２Ｏ５、ＬｉＩ−Ｌｉ３ＰＯ４−Ｐ２Ｓ５、若しくはＬｉ２Ｓ−Ｐ２Ｓ５等；酸化物系非晶質固体電解質、例えば、Ｌｉ２Ｏ−Ｂ２Ｏ３−Ｐ２Ｏ５若しくはＬｉ２Ｏ−ＳｉＯ２等；結晶質酸化物、例えば、ＬｉＩ、Ｌｉ３Ｎ、Ｌｉ５Ｌａ３Ｔａ２Ｏ１２、Ｌｉ７Ｌｉ３Ｚｒ２Ｏ１２、Ｌｉ６ＢａＬａ２Ｔａ２Ｏ１２、Ｌｉ３ＰＯ（４−３／２ｗ）Ｎｗ（ｗ＜１）等；若しくは、硫化物系結晶質固体電解質、例えばＬｉ７Ｐ３Ｓ１１、Ｌｉ３．２５Ｐ０．７５Ｓ４等のガラスセラミックス、若しくはＬｉ３．２４Ｐ０．２４Ｇｅ０．７６Ｓ４等のｔｈｉｏ−ＬｉＳｉＯ系の結晶等；又はこれらの組合せを挙げることができる。
【００３２】
（負極活物質層）
負極活物質層は、負極活物質、並びに随意に導電助剤、バインダー、及び電解質を含有している。
【００３３】
負極活物質としては、金属イオン、例えば、リチウムイオン等を吸蔵・放出可能であれば特に限定されないが、グラファイト、ハードカーボン等の炭素材料、若しくはＳｉ、Ｓｉ合金等のケイ素材料、又はこれらの組合せを挙げることができる。
【００３４】
負極活物質層の導電助剤、バインダー、及び固体電解質としては、正極活物質層に関して挙げた材料を用いることができる。
【００３５】
〈固体電解質層〉
固体電解質層は、固体電解質を含有している。この固体電解質としては、正極活物質層に関して挙げた材料を用いることができる。
【実施例】
【００３６】
実施例及び比較例により本発明を具体的に説明するが、本発明は、これらに限定されるものではない。
【００３７】
《全固体電池の作製》
〈実施例〉
固体電解質として硫化物系固体電解質を用い、正極集電体層として厚さ１５μｍのアルミニウム箔を用いて、正極集電体層、正極活物質層、固体電解質層、負極活物質層、及び負極集電体層を有する全固体電池を作製した。
【００３８】
次いで、酸化カルシウム（Ｄ５０が１０μｍの粒状粒子、９５質量部）、バインダー（ＳＢＲ、５質量部）、及び溶媒（ヘプタン）を混合して、酸化カルシウム層用スラリーを用意した。この酸化カルシウム層用スラリーを、作製した全固体電池の正極集電体層のタブの両面に、タブ幅方向に塗り残しがないように塗工した。これを、６０℃で１０分間乾燥して、実施例の全固体電池とした。電池容量は、０．２Ａｈであり、酸化カルシウム層の乾燥後目付は９ｍｇ／ｃｍ２であった。
【００３９】
〈比較例１〉
酸化カルシウム層を積層させなかったことを除き、実施例と同様にして、比較例の全固体電池を作製した。電池容量は、０．２Ａｈであった。
【００４０】
《全固体電池の評価》
〈電池特性試験〉
ＳＯＣ（Ｓｔａｔｅ  ｏｆ  ｃｈａｒｇｅ：充電状態）を６０％に調整した後、１０Ｃで充電及び放電を行い、充放電後１０秒後の電圧降下を比較した。
【００４１】
実施例の電圧降下の、比較例の電圧降下に対する比は、１．００であった。したがって、酸化カルシウム層の存在によっては、導電性は低下しないことが理解されよう。
【００４２】
〈過充電試験〉
６０℃の恒温槽内でＳＯＣを１００％に調整した後、１Ｃで更に１時間の充電を行った。
【００４３】
実施例では、充電から２０分後に充電電流が遮断されたのに対し、比較例では、１時間充電した後も充電が停止することがなかった。
【符号の説明】
【００４４】
１０ａ、１０ｂ    集電体層
１２    タブ部
１４    酸化カルシウム層
２０ａ、２０ｂ    活物質層
１００    全固体電池
【図１】
2017045594.tif 000003